(57)【要約】【課題】熱間圧延工程後に生じた酸化スケールを除去し、かつ、美麗な表面のフェライト系ステンレス鋼板の製造方法を提供することを目的とする。【解決手段】熱間圧延後のフェライト系ステンレス鋼板の表面に形成されたスケールをメカニカルデスケールする工程と、メカニカルデスケール後のフェライト系ステンレス鋼板の表面を、硝酸とフッ酸とを含有する混酸溶液で少なくとも一回以上酸洗処理する酸洗処理工程と、酸洗処理工程後のフェライト系ステンレス鋼板の表面を、砥粒非含有ブラシでブラッシングする工程と、を備える、フェライト系ステンレス鋼板の製造方法。【選択図】図１
2017170504.tif 000002
【特許請求の範囲】
【請求項１】
熱間圧延後のフェライト系ステンレス鋼板の表面に形成されたスケールをメカニカルデスケールする工程と、
前記メカニカルデスケール後の前記フェライト系ステンレス鋼板の前記表面を、硝酸とフッ酸とを含有する混酸溶液で少なくとも一回以上酸洗処理する酸洗処理工程と、
前記酸洗処理工程後の前記フェライト系ステンレス鋼板の前記表面を、砥粒非含有ブラシでブラッシングする工程と、
を備える、フェライト系ステンレス鋼板の製造方法。
【請求項２】
前記混酸溶液における前記硝酸の濃度が２０〜１５０ｇ／Ｌ、前記フッ酸の濃度が２〜５０ｇ／Ｌ、Ｆｅイオン濃度が６０ｇ／Ｌ以下である、請求項１記載のフェライト系ステンレス鋼板の製造方法。
【請求項３】
前記砥粒非含有ブラシがナイロンブラシである、請求項１又は２記載のフェライト系ステンレス鋼板の製造方法。
【請求項４】
前記フェライト系ステンレス鋼板のＣｒ含有割合が、１７質量％以上である、請求項１〜３のいずれか一項記載のフェライト系ステンレス鋼板の製造方法。
【発明の詳細な説明】
【技術分野】
【０００１】
本発明は、フェライト系ステンレス鋼板の製造方法に関する。
【背景技術】
【０００２】
ステンレス鋼の熱間圧延鋼板（ホットコイル）の表面には、Ｆｅ、Ｃｒ、Ｍｎ、Ｓｉなどの酸化物からなる酸化スケールが生成している。熱間圧延後には、焼鈍・酸洗ラインにて熱延板焼鈍及びスケール除去のためのデスケールが行われる。デスケール工程では、スケールブレーカーやショットブラストなどのメカニカルデスケーリングの後、硫酸、塩酸、硝弗酸などの酸液への浸漬及びブラシによる研削によるデスケールが一般的に行われている。
【０００３】
例えば、特許文献１には、熱間圧延ステンレス鋼板の脱スケール方法として、鋼板表面を適度に粗らしスケールを割るためのメカニカルデスケールを行った後に、割れたスケールを剥離しやすくするための局部腐食を伴わない酸による予備酸洗工程、スケールを除き所要の表面性状を得るための砥粒入りブラシによる研削工程、及び、表面に残る切粉を除き不動態化するための弱い作用の酸による本酸洗工程を含む方法が記載されている。
【０００４】
特許文献２には、熱間圧延後の鋼材の酸化スケール除去として、酸化スケールを研削して除去する研削ブラシと、研削後に硝塩酸溶液で酸洗し、酸化スケールを除去する方法が記載されている。
【０００５】
特許文献３には、ステンレス鋼帯の製造方法として、ステンレス熱延焼鈍鋼帯の表面にショットブラスト処理を施し、酸洗処理によって脱スケールを行う方法が記載されている。
【０００６】
特許文献４には、熱間圧延後の鋼材の酸化スケール除去として、焼鈍後に高濃度のフッ酸を含有する混酸にてデスケールすることにより粒界浸食を防止する製造方法が記載されている。
【先行技術文献】
【特許文献】
【０００７】
【特許文献１】特開昭５３−１０８８３０号公報
【特許文献２】特開平１０−３２４９８５号公報
【特許文献３】特開２０１４−１７２０７７号公報
【特許文献４】特許４５６２９０１号
【発明の概要】
【発明が解決しようとする課題】
【０００８】
しかしながら、従来の酸化スケールの除去処理では、酸化スケールが十分に除去できない、あるいは、表面が平滑にデスケールできないため最終製品の表面品質が劣るといった問題があった。
【０００９】
例えば、特許文献１においては、本酸洗工程において弱い作用の酸を用いている。このため、Ｃｒ含有率が高いフェライト系ステンレス鋼板の場合には、メカニカルデスケールによって生じたステンレス鋼板表面におけるバリ（表面欠陥）を十分に溶解させることができない。このため、特許文献１に記載の酸化スケール除去方法では、フェライト系ステンレス鋼板表面に対し、平滑にデスケールできないという問題があった。特許文献４においては、高濃度のフッ酸を用いるために環境負荷及びコストが増大するなどの問題があった。
【００１０】
また、酸化スケールの除去において、例えば、熱間圧延鋼板の表面をショット処理後に砥粒入りブラシなどで研削する方法がある。図１は、酸化スケール除去におけるフェライト系ステンレス鋼板の表面形態の変化を示す模式図であり、図１（ａ）〜図１（ｄ）においては断面形状も示している。例えば、熱間圧延鋼板の表面は、ショットブラストにより、厚み方向側に窪んだショット痕Ａが形成されている（図１（ａ）参照）。この熱間圧延鋼板の表面に砥粒入りブラシなどで研削処理を行うと、ショット痕Ａの周囲にはバリＢが発生する（図１（ｂ）参照）。このバリは、中間圧延後にも残存し（図１（ｃ）参照）、仕上げ圧延後の最終製品においてはカサブタ状の欠陥Ｃ（厚み方向側への切り込み）として残存する（図１（ｄ）参照）。なお、図１（ａ）〜図１（ｄ）における縦線は、圧延でのロール目である。
【００１１】
一方、熱延板のデスケール工程にて発生するショット痕Ａ周囲のバリＢを次工程以降で、研磨ベルトなどによる機械研磨で除去することも可能である。しかし、研磨後の表面には研磨目Ｄが残存する（図１（ｅ）参照）。この研磨目から中間の冷間圧延時に微細な割れＥが発生し（図１（ｆ）参照）、仕上げ圧延後の最終製品においてスクラッチ状の欠陥Ｆとして残存する（図１（ｇ）参照）。なお、図１（ｅ）における縦線は研磨目であり、図１（ｆ）、図１（ｇ）における縦線は圧延でのロール目である。
【００１２】
以上のように、ショット痕周囲のバリや研磨目が最終製品の表面欠陥となり、美麗な表面のステンレス鋼板が得られないという問題があった。
【００１３】
本発明は、上述した課題を解決し、熱間圧延工程において生じた酸化スケールを除去し、かつ、美麗な表面のフェライト系ステンレス鋼板の製造方法を提供することを目的とする。
【課題を解決するための手段】
【００１４】
本発明者らは、鋭意検討した結果、熱間圧延工程後に生じた酸化スケールを除去し、かつ、美麗な表面のフェライト系ステンレス鋼板の製造方法を提供することができる、フェライト系ステンレス鋼板の製造方法を見出した。また、本方法によると、熱延板焼鈍酸洗工程後にショット痕周囲のバリが無く表面の機械研磨を行う必要が無いため、研磨目起因の微細な割れやスクラッチ状欠陥も発生しない採取製品の表面が美麗なフェライト系ステンレス鋼板を提供することが可能である。
すなわち、酸化スケールが生じたフェライト系ステンレス鋼板の表面にメカニカルデスケールを行い、混酸で酸洗処理を行い、砥粒非含有ブラシでブラッシングを行うという、ブラッシング処理工程を複合的に組み合わせることによって、バリの発生しない条件で酸化スケールの除去に優れた方法を見出した。
【００１５】
本発明は、以下の（１）〜（４）のフェライト系ステンレス鋼の製造方法を提供する。
【００１６】
（１）熱間圧延後のフェライト系ステンレス鋼板の表面に形成されたスケールをメカニカルデスケールする工程と、メカニカルデスケール後のフェライト系ステンレス鋼板の表面を硝酸とフッ酸とを含有する混酸溶液で少なくとも一回以上酸洗処理する酸洗処理工程と、酸洗処理工程後のフェライト系ステンレス鋼板の表面を、砥粒非含有ブラシでブラッシングする工程と、を備える、フェライト系ステンレス鋼板の製造方法。
（２）混酸溶液における硝酸濃度が２０〜１５０ｇ／Ｌ、フッ酸の濃度が２〜５０ｇ／Ｌ、Ｆｅイオン濃度が６０ｇ／Ｌ以下である、（１）記載のフェライト系ステンレス鋼板の製造方法。
（３）砥粒非含有ブラシがナイロンブラシである、（１）又は（２）記載のフェライト系ステンレス鋼板の製造方法。
（４）フェライト系ステンレス鋼板のＣｒ含有割合が、１７質量％以上である、（１）〜（３）のいずれか記載のフェライト系ステンレス鋼板の製造方法。
【発明の効果】
【００１７】
本発明によれば、熱間圧延工程後に生じた酸化スケールを除去し、かつ、美麗な表面のフェライト系ステンレス鋼板の製造方法を提供することができる。
【図面の簡単な説明】
【００１８】
【図１】酸化スケール除去におけるフェライト系ステンレス鋼板の表面形態の変化を示す模式図である。
【図２】本実施形態のフェライト系ステンレス鋼板の製造方法の一例のプロセスフローである。
【図３】本実施形態のフェライト系ステンレス鋼板の製造装置の一例を示す図である。
【図４】混酸溶液における硝酸濃度とメタル溶解量の関係を示す図である。
【図５】混酸溶液におけるフッ酸濃度とメタル溶解量との関係を示す図である。
【図６】フェライト系ステンレス鋼のＣｒ濃度と混酸中へのメタル溶解量の関係を示す図である。
【図７】デスケール後の表面形態の観察結果の模式図である。
【発明を実施するための形態】
【００１９】
以下に本発明を実施するための形態について説明する。なお、本発明は当該実施形態によって限定的に解釈されるものではない。
【００２０】
本実施形態のフェライト系ステンレス鋼板の製造方法は、熱間圧延後のフェライト系ステンレス鋼板の表面に形成されたスケールをメカニカルデスケールする工程と、メカニカルデスケール後のフェライト系ステンレス鋼板の表面を硝酸とフッ酸とを含有する混酸溶液で少なくとも一回以上酸洗処理する酸洗処理工程と、酸洗処理工程後のフェライト系ステンレス鋼板の表面を砥粒非含有ブラシでブラッシングする工程と、を備える、フェライト系ステンレス鋼板の製造方法である。
【００２１】
図２は、本実施形態のフェライト系ステンレス鋼板の製造方法の一例のプロセスフローである。図２には、プロセスフローとして、ステップ１〜ステップ４の工程が記載されている。また、図３は、本実施形態のフェライト系ステンレス鋼板の製造装置の一例を示す図である。図３には、酸化スケール除去装置が記載されている。以下、本実施形態のフェライト系ステンレス鋼板の製造方法について、図２及び図３を用いて説明する。
【００２２】
（スケールブレーカー処理）
熱間圧延工程においては、フェライト系ステンレス鋼板１１の表面に酸化スケールが生成する。このため、本実施形態においては、鋼板にメカニカルデスケールを施す。メカニカルデスケールとしては、スケールブレーカー処理又はショットブラスト処理を行うことが好ましく、スケールブレーカー処理後にショットブラスト処理を行うことがより好ましい。図２、図３においては、スケールブレーカー部１においてスケールブレーカー処理が行われる（ステップ１）。
【００２３】
スケールブレーカー部１においては、搬送ローラー５により、フェライト系ステンレス鋼板１１の曲げ曲げ戻し加工が行われる。これにより、フェライト系ステンレス鋼板１１の表面のスケールに亀裂が入り、クラックが生じる。亀裂が入ったスケールは、酸の浸透が容易になり、スケール／メタル界面のメタルを溶解するため、次のステップ２以降の工程によって、除去されやすくなる。
【００２４】
（ショットブラスト処理）
ステップ１においてスケールブレーカー処理されたフェライト系ステンレス鋼板１１は、ショットブラスト部２において、ショットブラスト処理されることが好ましい（ステップ２）。具体的には、ショットブラスト部２における投射装置６によって、フェライト系ステンレス鋼板１１の表面に投射材が投射され、ステップ１で亀裂が入った酸化スケールにさらなる衝撃が加えられ、スケールの亀裂の進展及びスケールの剥離が促進され、酸の浸透が容易になり、酸洗工程でデスケールし易くなる。
【００２５】
ショットブラスト処理における、投射材の平均粒径は、０．１〜１．２ｍｍ、投射速度は３０〜１００ｍ／ｓ、投射量は３０〜２００Ｋｇ／ｍ２であることが好ましい。ショットブラスト処理における投射材の平均粒径、投射速度、投射量が、上記範囲にあることによって、ステンレス鋼板表面の酸化スケールが除去されやすくなる傾向にある。投射材の材質は、鉄、アルミナ、ＳｉＣ、セラミックスなどの硬質粒子が望ましく、いずれを使用してもよい。
【００２６】
（酸洗処理工程）
ショットブラスト処理されたフェライト系ステンレス鋼板１１は、酸洗槽３で混酸溶液による酸洗処理が行われる（ステップ３）。当該酸洗処理によって、スケールとメタルの界面においてメタルを溶かすことにより、フェライト系ステンレス鋼板１１の表面上に存在する酸化スケールの少なくとも一部が除去される。
【００２７】
酸洗処理工程の酸洗処理に用いる混酸溶液（酸洗槽３中の酸洗溶液７）は、スケールとメタルの界面においてメタルを溶かし酸化スケールを効率的に除去する観点およびデスケール後の表面の不働態化を図る観点から、硝酸とフッ酸とを含む混酸溶液で少なくとも一回以上酸洗する必要がある。
以下に、混酸溶液中における酸濃度、イオン濃度について説明する。
【００２８】
（硝酸濃度）
図４に混酸中の硝酸濃度とメタル溶解量の関係を示す。図４は、フェライト系ステンレス鋼（１９Ｃｒステンレス鋼）の冷延板サンプルを常温の混酸溶液中へと浸漬し、単位時間・単位面積当たりの重量変化を求めたものである。混酸溶液は、フッ酸濃度４０ｇ／Ｌ、Ｆｅイオン濃度３０ｇ／Ｌ、液温５５℃のもので、硝酸濃度を変化させたものである。図４に示す通り、メタル溶解量は硝酸濃度が９０ｇ／Ｌ付近で極大値を示しているのがわかる。硝酸濃度が高すぎても低すぎてもメタル溶解量は減少するため、本実施形態においては、効果的なデスケールを行う目的とデスケール後の表面の不働態化を図る目的から、硝酸濃度範囲の好ましい範囲を「２０〜１５０ｇ／Ｌ」と定めた。
【００２９】
（フッ酸濃度）
図５に混酸中のフッ酸濃度とメタル溶解量の関係を示す。図５は、フェライト系ステンレス鋼（１９Ｃｒステンレス鋼）の冷延板サンプルを常温の混酸溶液中へと浸漬し、単位時間・単位面積当たりの重量変化を求めたものである。混酸溶液は、硝酸濃度９０ｇ／Ｌ、Ｆｅイオン濃度３０ｇ／Ｌ、液温５５℃のもので、フッ酸濃度を変化させたものである。図５に示す通り、メタル溶解量はフッ酸濃度が増えるほど増大するのがわかる。フッ酸濃度が０ではメタルの溶解が確認できなかったため、本実施形態においては、メタルの溶解が可能なフッ酸濃度である２ｇ／Ｌを好ましい範囲の下限と定めた。好ましい範囲の上限は、環境負荷及びコスト的な観点から５０ｇ／Ｌと定めた。
【００３０】
（Ｆｅイオン濃度）
混酸中で酸洗を行うと、酸洗溶液中のＦｅイオン濃度が増大してくる。Ｆｅイオン濃度が増えすぎると、酸洗能力が低下しやすくなり、沈殿物も生成しやすくなるため、本実施形態においてはＦｅイオン濃度の好ましい範囲の上限を６０ｇ／Ｌと定めた。
また、混酸溶液は、酸化スケールの除去性能に悪影響を与えない範囲で、硝酸やフッ酸以外の酸や化合物、無機物、イオンなどを含有してもよい。
【００３１】
本実施形態においては、混酸酸洗の前段階の酸洗および予備処理として、硫酸電解、中性塩電解、塩化第二鉄溶液浸漬などの前処理を行ってもよい。
【００３２】
（ブラッシング工程）
酸洗処理工程において酸洗処理されたフェライト系ステンレス鋼板１１は、ブラッシング部４において、ブラッシング処理が行われる（ステップ４）。ブラッシング処理を行うことによって、フェライト系ステンレス鋼板１１の表面上に残存する酸化スケール及びスマットを除去することができる。
【００３３】
ブラッシング部４において用いられるブラシ８は、砥粒非含有ブラシである。砥粒ブラシ又はダイヤモンドブラシを用いた研削を行うと、フェライト系ステンレス鋼板１１の表面上に存在する酸化スケールを除去することができるが、鋼板表面上にバリなどの表面欠陥を生じさせる場合がある。これに対し、砥粒非含有ブラシを用いたブラッシングであれば、表面を研削せずバリが発生せず、表面に付着するスケールやスマット等の除去効果がある。また、ブラッシング工程後にさらなる酸洗処理を行う必要がなくなり、製造工程の簡素化、製造コストの低減が可能となる。
【００３４】
砥粒非含有ブラシは、ポリアミドなどの樹脂を含むブラシが好ましく、ナイロンブラシがより好ましい。ナイロンブラシでブラッシングを行うことによって、フェライト系ステンレス鋼板の表面におけるバリ（表面欠陥）の発生が抑制され、ブラッシング後にさらに酸洗処理をすることなく、表面平滑性に優れたフェライト系ステンレス鋼板を製造することが可能となる。
本実施形態において肝要なことは、ステンレス鋼表面のメタルを研削しない条件、すなわち砥粒非含有ブラシ（例えばナイロンブラシ）でブラッシングを行い、表面に残存するスケールやスマット等を除去することである。
【００３５】
図６にフェライト系ステンレス鋼のＣｒ濃度と混酸中へのメタル溶解量の関係を示す。図６は、１９Ｃｒステンレス鋼の冷延板サンプルを常温の混酸溶液中へと浸漬し、単位時間・単位面積当たりの重量変化を求めたものである。混酸溶液は、硝酸濃度９０ｇ／Ｌ、フッ酸濃度１５ｇ／Ｌ、Ｆｅイオン濃度３０ｇ／Ｌ、液温５５℃のものである。Ｃｒ濃度が１７質量％未満の場合はメタル溶解量が高いため、砥粒入りブラシなどでブラッシングを行った後においてもバリの溶解が容易である。一方、１７Ｃｒ以上になるとメタルの溶解量が急激に減少するため、バリの溶解が容易ではないことから、バリの発生しないデスケール技術が必要となってくる。そのため、本実施形態において適用される鋼種の好ましいＣｒ濃度を１７質量％以上と規定した。
【００３６】
（表面欠陥）
本実施形態において、表面欠陥の判定は、熱間圧延板をデスケールした後の表面において、バリ及びスケール残にて評価を行う。
バリの評価は、デスケール後の表面に残存するショット痕を電子顕微鏡にて観察し、バリの有無を判定する。
【００３７】
スケール残については、電子顕微鏡にて反射電子組成像などの観察にて確認する。
図７にデスケール後の表面形態の観察結果の模式図を一例として示す。図７（ａ）はバリがない最適なデスケールが行われたものである。図７（ｂ）はデスケール後にバリＢが残存したものである。図７（ｃ）はデスケール後にスケールが残存したもの（スケール残Ｈ）である。
【実施例】
【００３８】
以下に本発明の実施例を記載する。なお、本発明は当該実施例によって限定的に解釈されるものではない。
【００３９】
表１に示す化学組成のステンレス鋼を電気炉、転炉、ＶＯＤ工程にて溶製し、連続鋳造してスラブを得た。次いで、連続鋳造スラブを通常の方法で熱間圧延し熱間圧延鋼板を製造した。この熱間圧延鋼板を出発材料として、焼鈍酸洗ラインにてデスケールを行った。
【００４０】
【表１】
2017170504.tif 000003
【００４１】
熱間圧延鋼板の焼鈍酸洗ラインでのデスケールは、まず、１０００〜１１００℃×０ｓｅｃの焼鈍を行い、次いで、曲げ曲げ戻し加工によるスケールブレーカー処理を実施し、さらにショットブラスト処理を実施した。投射材は鉄球を用い、平均粒径は０．３ｍｍ、投射速度は４０〜８０ｍ／ｓｅｃ、投射量は３０〜２００Ｋｇ／ｍ２とした。
酸洗前処理として硫酸電解を行い、次いで、酸洗処理とブラシ処理は表２に示す条件で行った。混酸中のＦｅイオン濃度は６０ｇ／Ｌ以下、液温は５５℃とした。
【００４２】
【表２】
2017170504.tif 000004
【００４３】
上述の測定方法により、デスケール後の表面品質を評価した。デスケール後の表面を評価した結果、本発明例では、ショット痕周囲にバリがなく、かつ、スケール残りも確認されなかった。また、最終製品で美麗な表面のステンレス鋼板が得られた。本発明範囲から条件が外れる比較例においては、デスケール後にバリの残存、あるいはスケール残が認められ、最終製品の表面品質が劣る結果となった。
なお、表２には記載されていないが、サンプルＣを用い、フッ酸濃度を１ｇ／Ｌとした以外は試験１と同様の条件で処理したところ（試験１２）、スケール残の点で試験１よりも劣った結果となり、フッ酸濃度は２ｇ／Ｌ以上が好ましいことが示唆された。
【符号の説明】
【００４４】
１・・・スケールブレーカー部
２・・・ショットブラスト部
３・・・酸洗処理部
４・・・ブラッシング部
５・・・搬送ローラー
６・・・投射装置
７・・・酸洗溶液
８・・・ブラシ
１１・・フェライト系ステンレス鋼板
【図１】
2017170504.tif 000005
【図２】
2017170504.tif 000006
【図３】
2017170504.tif 000007
【図４】
2017170504.tif 000008
【図５】
2017170504.tif 000009
【図６】
2017170504.tif 000010
【図７】
2017170504.tif 000011
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
スケールブレーカー処理を行った後にショットブラスト処理を行うことにより、熱間圧延後のフェライト系ステンレス鋼板の表面に形成されたスケールをメカニカルデスケールする工程と、
前記メカニカルデスケール後の前記フェライト系ステンレス鋼板の前記表面を、硝酸とフッ酸とを含有する混酸溶液で少なくとも一回以上酸洗処理する酸洗処理工程と、
前記酸洗処理工程後の前記フェライト系ステンレス鋼板の前記表面を、砥粒非含有ナイロンブラシでブラッシングする工程と、
を備える、
前記混酸溶液における前記硝酸の濃度が２０〜１５０ｇ／Ｌ、前記フッ酸の濃度が２〜５０ｇ／Ｌ、Ｆｅイオン濃度が６０ｇ／Ｌ以下であり、
前記フェライト系ステンレス鋼板のＣｒ含有割合が、１７質量％以上である、
フェライト系ステンレス鋼板の製造方法。
【手続補正２】
【補正対象書類名】明細書
【補正対象項目名】００３９
【補正方法】変更
【補正の内容】
【００３９】
表１に示す化学組成（質量％）のステンレス鋼を電気炉、転炉、ＶＯＤ工程にて溶製し、連続鋳造してスラブを得た。次いで、連続鋳造スラブを通常の方法で熱間圧延し熱間圧延鋼板を製造した。この熱間圧延鋼板を出発材料として、焼鈍酸洗ラインにてデスケールを行った。
【手続補正３】
【補正対象書類名】図面
【補正対象項目名】図３
【補正方法】変更
【補正の内容】
【図３】
2017170504.tif 000012
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
スケールブレーカー処理を行った後にショットブラスト処理を行うことにより、熱間圧延後のフェライト系ステンレス鋼板の表面に形成されたスケールをメカニカルデスケールする工程と、
前記メカニカルデスケール後の前記フェライト系ステンレス鋼板の前記表面を、硝酸とフッ酸とを含有する混酸溶液で少なくとも一回以上酸洗処理する酸洗処理工程と、
前記酸洗処理工程後の前記フェライト系ステンレス鋼板の前記表面を、砥粒非含有ブラシでブラッシングする工程と、
を備える、
前記混酸溶液における前記硝酸の濃度が２０〜１５０ｇ／Ｌ、前記フッ酸の濃度が２〜５０ｇ／Ｌ、Ｆｅイオン濃度が６０ｇ／Ｌ以下であり、
前記フェライト系ステンレス鋼板のＣｒ含有割合が、１７質量％以上である、
フェライト系ステンレス鋼板の製造方法。
【請求項２】
前記砥粒非含有ブラシがナイロンブラシである、請求項１記載のフェライト系ステンレス鋼板の製造方法。
【手続補正２】
【補正対象書類名】明細書
【補正対象項目名】００３９
【補正方法】変更
【補正の内容】
【００３９】
表１に示す化学組成（質量％）のステンレス鋼を電気炉、転炉、ＶＯＤ工程にて溶製し、連続鋳造してスラブを得た。次いで、連続鋳造スラブを通常の方法で熱間圧延し熱間圧延鋼板を製造した。この熱間圧延鋼板を出発材料として、焼鈍酸洗ラインにてデスケールを行った。
【手続補正３】
【補正対象書類名】図面
【補正対象項目名】図３
【補正方法】変更
【補正の内容】
【図３】
2017170504.tif 000013